ТЕРМОЗВУКОИЗОЛЯЦИОННЫЙ И ФИЛЬТРУЮЩИЙ МАТЕРИАЛ

ТЕРМОЗВУКОИЗОЛЯЦИОННЫЙ И ИЛЬТРУЮЩИЙ
Полезная модель относится к области волоюшстых материалов, используемых в качестве теплоизоляции, звукоизоляции, как строительный фильтрующий материал.
Известен материал, содержащий стекловолокнистое холстопрошивное полотно, армирующий слой, защитное полимерное покрытие и, возможно, металлическое покрытие, причем полимерный материал вьшолняет функцию агдезива, обеспечивающего соединение дублирующего покрытия с предварительно соединенным стекловолокнистым ковром и армирующим слоем.( а.с. СССР №1650441., В 28 в 1/52,1991)
Известный материал обладает высокой прочностью. Усилия, необходимые для отрыва покровного слоя от стекловолокнистого, определяются прочностью прощивочных нитей и составляет 100-300 кг/ м.
Однако этот материал не обладает достаточной термозвукоизоляцией и не обладает фильтрующими свойствами.
Наиболее близким по технической сущности и достигаемому результату является материал, содержащий стекловолокнистое прощивное полотно и защитную двухстороннюю оболочку из нетканого полипропилена, при этом материал имеет поверхностную плотность 520 + 30% г/м , теплопроводность при 25 + 5°С, равную О.,03 8-0,040 Вт/мк, нормальный коэффициент звукопоглощения при частоте 125 Гц не менее 0,11, при частоте 400 Гц не менее 0,20. Предпочтительно, чтобы защитная оболочка из нетканого полипропилена имела поверхностную плотность 70 + 20% г/м, а материал был прошит армированным ше;псом, хлопковой нитью или капроновой нитью 6-8 продольными щвами при расстоянии между ними не более 100мм и 4 поперечными щвами по торцевыми сторонами, при этом плотность прощивки не менее 16 стежков на отрезке шва в 200 мм. (Патент РФ № 2077368, МПК В01 D39/16,1996г.)
Недостатком данного материала является его низкая поверхностная жаропрочность и горючесть. МАТЕРИАЛ
МПКВ01О39/16
Задачей полезной модели является создание экологически чистого материала, обладающего высокой прочностью, хорошими тепло- и звукоизоляционными свойствами с достаточной фильтрующей способностью, высокой поверхностной жаропрочностью и негорючего, т.е. создание материала многоцелевого назначения.
Указанная задача достигается тем, что термозвукоизо.11яционный и фильтрующий материал, содержащий в качестве наполнителя теплостойкий волокнистый материал, заключенный в двухстороннюю оболочку из нетканого полипропилена, дополнительно содержит защитное покрытие из жаропрочной негорючей ткани.
Предпочтительно, чтобы защитное покрытие из жаропрочной негорючей ткани было выполнено двухсторонним, что позволяет расширить сферу применения этих строительных материалов и улучшить их потребительские свойства.
Выполнение защитного покрытия из базальтовой жаропрочной негорючей ткани, а в качестве паполпителя стекловолокнистого или базальтового прошивного полотна или базальтоволокнистого теплоизоляционного материала позволяет получить материал, имеющий поверхностнз) плотность 550 г/м, коэффициент звукопоглощения при частоте 125 Гц 0,1 , а при 400 Гц - 0,2 и хорошую фильтрующую способность по частицам пыли при жаропрочности на поверхности материала до 800 °С и полной его негорючести.
На фиг 1 изображен описьгоаемый материал.
Наполнитель 1 (в качестве наполнителя берзпг стекловолокнистое или базальтово прошивное полотно или базальтоволокнистый теплоизоляционный материал) помещен в двухстороннюю оболочку 2 из нетканого полипропилена. Дополнительно материал содержит защитное покрытие 3 из жаропрочной негорючей ткани. Материал прошит нитями 4.
ПРИМЕР №1.
Берут стекловолокнистое холстопропшвное полотно 1 марки ПСТ-450 и помещают его в двухстороннюю оболочку 2 из нетканого полипропиленового
материала «Лутрасил с поверхностной прочностью 70 г/м . После этого накладьшают с одной или двух сторон защитное покрытие 3 из жаропрочной негорючей ткани, например, из базальтовой ткани ТБК-100 или ткани
стеклянной марок ТСК-100: TCT-4I1, носле чего все совместно подают в прошивочную машину, где соединяют под уплотняюшей нагрузкой прошивочными стеклянными, базальтовыми и т.п. нитями 4.
ПРИМЕР № 2.
Берут материал 1 базальтоволокнистый теплоизоляционный, плита мягкая ТУ 95 2691-98 с толщиной 25 мм и помещают в защитную двухстороннюю оболочку 2 из нетканого полипропиленового материала «Лутрасил с поверхностной прочностью 70 г/м. После этого накладьшают с одной или двух сторон защитное покрытие 3 из жаропрочной негорючей ткани, например, из базальтовой ткани ТБК-100 или ткани стеклянной марок ТСК-100: ТСТ-4П, после чего все совместно подают в прошивочную мащину, где соединяют под уплотняющей нагрузкой прощивочными стеклянными, базальтовыми и т.п. нитями 4.
Полученный материал прошивают с плотностью прошивки 15-20 Стежков на 200мм. Полученные изделия толыщной от 5 до 35 мм и более, в зависимости от назначения, и длиной 10 м свертывают в рулоны, которые в дальнейшем упаковываются.
Испытания полученного материала показали следуюпще результаты:
-подтверждена его экологическая чистота гигиеническим сертификатом соответствия
-поверхностная плотность 550
-коэффициент звукопоглощения при частоте 125 Гц 0,1,а при 400 Гц 0,2;
-хорошая фильтрующая способность по частицам пыли; -жаропрочность на поверхности материала до 800 °С; -полная негорючесть материала.
Полученный экологически чистый материал может использоваться в качестве теплозвукоизоляционного и негорючего в строительстве в холодных и жарких климатических условиях, автомобилестроении, судостроении, авиастроении, при строительстве быстровозводимых объектов Министерства по Чрезвычайным Ситуациям (МЧС), для изоляции промьш1ленного и бытового оборудования при температурах от -180 С до + 550° С и трубопроводов, а также для фильтрации отходящих, в том числе и горячих, газов различных химических производств.
Шт (